Brevet FR2847846A1 — publié le 20040604

i La présente invention concerne une tôle sandwich, apte à une opération de formage et de soudage, et présentant une excellente tenue aux températures élevées, comprenant deux parements en tôle métallique et une âme métallique, son procédé de fabrication et son utilisation pour réaliser des pièces pour véhicules automobiles. D'une façon générale, l'avantage principal des tôles sandwich par rapport aux tôles métalliques classiques réside dans le gain de poids auquel on parvient dans la réalisation de pièces ayant des spécifications de résistance mécaniques prédéterminées; cet avantage est très important dans 1o les applications automobiles, notamment pour diminuer la consommation d'essence du véhicule. Les tôles sandwich utilisées pour la fabrication de pièces pour véhicules automobiles doivent satisfaire non seulement à des exigences de soudage et de formage par exemple par emboutissage, pliage, sertissage, mais encore à 15 des exigences de tenue en température. En effet, lors de l'opération de mise en peinture de la tôle qui peut comprendre un traitement anti-corrosion préalable, on soumet la tôle à des températures élevées et pendant des durées suffisantes, généralement entre 140 et 2200C pendant 20 à 30 min, pour permettre la cuisson et/ou la réticulation des différentes couches de 20 revêtement appliquées. A cet effet, on connaît des tôles sandwich comprenant deux parements en tôle métallique reliés par une âme formée par une couche à base de polymères comprenant une nappe textile continue de fibres polymères thermoplastiques imprégnée d'un matériau polymère thermodurci 25 d'imprégnation de la nappe et d'adhérence avec les parements. Ces tôles présentent une bonne formabilité ainsi qu'une bonne tenue à la température. Cependant, elles présentent des inconvénients tels des variations d'épaisseur de la tôle sandwich, et des défauts d'adhésion de la nappe textile sur les parements en tôle métallique, car la nappe n'est pas homogène. Mais 30 surtout, ce type de tôles sandwich comprenant un polymère ne sont pas soudables, ou alors difficilement soudables avec en outre des dégagements de fumées toxiques, ce qui les rend incompatibles avec une utilisation pour la fabrication de pièces pour véhicules automobiles. Outre ces inconvénients, le procédé de fabrication de ces tôles sandwich composites ne permet pas d'atteindre des niveaux de productivité acceptables, car l'étape d'adhésion de la nappe pré-imprégnée sur les parements en tôle métallique est une étape très lente. Par le brevet FR 2 767 088, on connaît également des tôles sandwich composées de deux parements d'acier liés entre eux par une âme constituée d'une laine d'acier. La laine d'acier est jointe aux parements d'acier par soudage à arc à décharge de condensateur. Certes, ces tôles sandwich tout acier sont parfaitement soudables et résistent à des températures largement io supérieures à 1600C. Cependant le procédé de fabrication de telles tôles n'est pas réalisable industriellement, car pour obtenir le soudage de la laine d'acier sur le parement d'acier, il faut souder l'ensemble à une température supérieure à 1 300'C. En outre, à ce niveau de température, la structure de l'acier change, ce qui n'est pas souhaitable si on veut conserver aux parements d'acier et à la 15 laine d'acier leurs caractéristiques mécaniques et leur aptitude au formage. La présente invention a donc pour but remédier à ces inconvénients et de proposer des tôles sandwich formables et soudables, présentant une bonne tenue aux températures élevées et un bon aspect de surface, et dont le procédé de fabrication est facile à mettre en oeuvre. A cet effet, l'invention a pour objet une tôle sandwich, apte à une opération de formage et de soudage, et présentant une excellente tenue aux températures élevées, comprenant deux parements en tôle métallique présentant un point de fusion Tp, et une âme métallique présentant un point de fusion Ta, Ta pouvant être égal ou différent de Tp, selon laquelle l'âme 25 présente une densité inférieure à la densité de chacun des parements, et en ce que l'âme et chacun des parements sont liés entre eux au moyen d'un agent de liaison métallique présentant un point de fusion Tm inférieur à Ta et à Tp. La tôle sandwich selon l'invention peut également présenter les 30 caractéristiques suivantes: - l'âme métallique occupe entre 10 et 80% du volume séparant les deux parements en tôle métallique, - l'âme métallique occupe entre 20 et 60% du volume séparant les deux parements en tôle métallique, - l'âme est constituée d'une laine métallique, d'un tricot métallique, d'un tissé métallique, d'une mousse métallique, d'une éponge métallique ou d'une plaque métallique perforée, l'âme est en acier, - les parements en tôle métallique sont en acier, les parements en tôle métallique et l'âme métallique sont en acier, et l'agent de liaison métallique est choisi parmi l'étain et ses alliages, le zinc et io ses alliages, et l'aluminium et ses alliages. L'invention a également pour objet un procédé de fabrication d'une tôle sandwich, apte à une opération de formage et de soudage, et présentant une excellente tenue aux températures élevées, comprenant deux parements en tôle métallique présentant un point de fusion Tp, liés par une âme métallique 15 présentant un point de fusion Ta, Ta pouvant être égal ou différent de Tp, selon lequel il comprend les étapes consistant à: intercaler l'âme métallique entre les deux parements en tôle métallique préalablement revêtus sur au moins une de leur face par un revêtement métallique dont le point de fusion Tr est inférieur au point de fusion du 20 parement en tôle métallique Tp et inférieur au point de fusion de l'âme métallique Ta, de telle sorte que la face revêtue de chacun des parements soit en regard de l'âme, - chauffer l'ensemble formé par les deux parements en tôle métallique entre lesquels est intercalée l'âme métallique à une température T comprise 25 entre le point de fusion du revêtement métallique Tr moins 500C et le point de fusion du revêtement métallique Tr plus 2000C, dans des conditions de vitesse et de durée telles que l'âme adhère à chacun des parements, et - refroidir l'ensemble. Le procédé de fabrication d'une tôle sandwich selon l'invention peut 30 également présenter les caractéristiques suivantes: - entre les étapes de chauffage et de refroidissement, on applique une pression sur l'ensemble formé des parements en tôle métallique et de l'âme métallique, ladite pression étant ajustée de manière à ne pas détériorer la structure de l'âme métallique, - on chauffe l'ensemble formé des parements en tôle métallique et de l'âme métallique par induction, - l'épaisseur du revêtement métallique de chacun des parements en tôle métallique est comprise entre 5 et 350 pm, - l'épaisseur du revêtement métallique de chacun des parements en tôle métallique est comprise entre 20 et 80 pm, la vitesse de chauffage de l'ensemble formé des parements en tôle 1o métallique et de l'âme métallique est supérieure ou égale à 30'C/s, - la durée de chauffage de l'ensemble formé des parements en tôle métallique et de l'âme métallique est inférieure à 15 s, - le point de fusion du revêtement Tr est inférieur à 0,9 fois le point de fusion du parement en tôle métallique Tp et inférieur à 0,9 fois le point de 15 fusion de l'âme métallique Ta, - préalablement à l'étape consistant à intercaler l'âme métallique entre les deux parements en tôle métallique, on revêt au moins une des faces de chacun des parements en tôle métallique par un revêtement métallique dont le point de fusion Tr est inférieur au point de fusion du parement en tôle 20 métallique Tp et inférieur au point de fusion de l'âme métallique Ta, - on procède au revêtement de l'au moins une face de chacun des parements en tôle métallique par trempé à chaud dans un bain de métal liquide choisi parmi l'étain et ses alliages, le zinc et ses alliages, et l'aluminium et ses alliages, - les parements en tôle métallique sont en acier, - la densité de l'âme métallique est inférieure à la densité de chacun des parements en tôle métallique, - l'âme est constituée d'une laine métallique, d'un tricot métallique, d'un tissé métallique, d'une mousse métallique, d'une éponge métallique ou d'une 30 plaque métallique perforée. L'invention a également pour objet l'utilisation de la tôle sandwich précédente pour la réalisation de pièces de carrosserie automobile mises en forme, peintes, puis traitées thermiquement. L'invention a également pour objet le traitement thermique de ces pièces à plus de 1600C. Les caractéristiques et avantages de la présente invention apparaîtront mieux au cours de la description qui va suivre, donnée à titre d'exemple non s limitatif, en référence à l'unique figure annexée sur laquelle est représentée une vue en coupe d'une tôle selon l'invention. L'invention consiste à utiliser la couche métallique revêtant le parement en tôle métallique comme élément brasant pour assurer l'adhésion entre le parement en tôle métallique et l'âme métallique. Comme présenté à la figure unique, chaque parement 1, 1' de la tôle sandwich 2 selon l'invention est constitué d'une tôle métallique présentant un point de fusion Tp, et d'épaisseur comprise, par exemple, entre 0,1 mm et 2 mm, de préférence comprise entre 0,2 mm et 0,5 mm. De préférence, on choisit des tôles en acier qui présentent de meilleures propriétés mécaniques 15 que des tôles d'aluminium, et sont plus facilement emboutissables. Le type d'acier sera choisi en fonction de l'application à laquelle on destine la tôle sandwich 2, ainsi par exemple pour fabriquer un capot ou une portière on choisira un acier au carbone, et pour fabriquer un tube de ligne d'échappement on choisira un acier inoxydable. L'âme métallique 4 de la tôle sandwich 2 selon l'invention présente un point de fusion Ta égal ou différent au point de fusion Tp de chacun des parements 1, 1', et une densité inférieure à celle des parements 1, 1' de manière à assurer l'allègement de la tôle 2. Dans un mode de réalisation préféré, l'âme 4 est constituée d'une laine métallique, d'un tricot métallique, 25 d'un tissé métallique, d'une mousse métallique, d'une éponge métallique ou d'une plaque métallique perforée. Dans un autre mode de réalisation préféré, elle occupe entre 10 et 80% du volume séparant les deux parements en tôle métallique 1, 1', de préférence entre 20 et 60%, et présente une épaisseur comprise entre 0,5 et 2 mm. Au-dessus de 80% d'occupation du volume inter-parement, le gain en poids de la tôle sandwich 2 résultante n'est pas suffisant. En dessous de 10% d'occupation du volume inter-parement, l'âme 4 devient fragile et risque de s'écraser lors de la mise en forme de la tôle sandwich 2. Entre 20 et 60% d'occupation du volume inter-parement, l'âme 4 offre un bon compromis entre gain en poids et résistance. Le matériau de l'âme métallique 4 est de préférence l'acier, soit un acier au carbone, soit un acier inoxydable, car ce matériau présente une meilleure aptitude à la formabilité que l'aluminium par exemple. La laine d'acier est obtenue par rasage, de préférence à l'état écroui, io pour augmenter les caractéristiques mécaniques de la structure. Les brins de laine d'acier ont une longueur moyenne de 70 cm et leur diamètre peut varier de 50 à 500 pm. De préférence, le diamètre des brins de laine d'acier est d'environ 200 pm. Ce diamètre doit être homogène pour éviter les fragilisations qui conduisent à des brisures. Le tricot en acier est constitué de plusieurs fils d'acier de diamètre compris entre 10 et 50 pm, tricotés ensemble. Le tissé en acier est également constitué d'un ou plusieurs fils d'acier de diamètre compris entre 10 et 50 pm, tissés ensemble. L'adhésion entre l'âme 4 et chacun des parements 1, 1' est assurée par 20 un agent de liaison métallique 3, 3' présentant un point de fusion Tm inférieur au point de fusion de chacun des parements Tp et inférieur au point de fusion de l'âme Ta. Lorsque l'âme 4 et les deux parements en tôle 1, 1' sont en acier, l'agent de liaison métallique 3, 3' est choisi parmi l'étain et ses alliages, le zinc et ses 25 alliages, et l'aluminium et ses alliages. L'agent de liaison métallique peut être sous forme soit d'une couche discontinue, soit de préférence d'une couche continue de manière à assurer la meilleure adhésion possible entre l'âme est les deux parements. Ainsi, préalablement à la fabrication de la tôle sandwich, les parements 30 en tôle métalliques sont revêtus d'un revêtement métallique présentant un point de fusion Tr inférieur au point de fusion du parement en tôle métallique Tp, et inférieur au point de fusion de l'âme métallique Ta, de manière à ce que le revêtement en fondant, brase l'âme métallique. En effet, il est essentiel, pour assembler les parements en tôle métallique et l'âme métallique par brasage, que le point de fusion du revêtement métallique Tr, qui joue ici le rôle de métal d'apport, soit inférieur au point de fusion des parements Tp et au point de fusion de l'âme Ta, pour que le matériau du revêtement fonde bien avant le matériau de l'âme et le matériau des parements en tôle. De préférence, de manière à éviter tout risque de fusion du parement en tôle métallique 1, 1' et de l'âme métallique 4 en cas de chauffage trop important ou trop prolongé, les parements en tôle métallique 1, 1' sont revêtus par un revêtement métallique dont le point de fusion Tr est de préférence io inférieur à 0,9 fois le point de fusion de la tôle métallique Tp, et à 0,9 fois le point de fusion de l'âme métallique Ta. A titre d'exemple, pour constituer une tôle sandwich comprenant deux parements en tôle d'acier avec une âme en acier, les parements sont revêtus sur au moins une de leur face par un revêtement métallique choisi parmi les 15 matériaux suivants: - étain: point de fusion 230OC, - zinc: point de fusion 4200C, - alliages de zinc, comme par exemple l'alliage zinc-aluminium contenant environ 5% en poids d'aluminium dont le point defusion est de 381 OC, - l'aluminium et ses alliages, comme par exemple l'alliage aluminium-fer contenant 2 à 4% en poids de fer dont le point de fusion est d'environ 660'C, ou encore l'alliages aluminium-silicum contenant 5 à 11 % en poids de fer et 2 à 4% en poids de fer sont le point de fusion est d'environ 6800C. On dépose sur les parements en tôle métallique 1,1' un revêtement 25 métallique d'une épaisseur comprise entre 5 et 350 pm, soit par électrodéposition, soit par dépôt sous vide, soit de préférence par trempé à chaud dans un bain liquide du matériau de revêtement à l'état fondu. Si l'épaisseur du revêtement métallique est inférieure à 5 pm, l'imprégnation de l'âme 4 par le revêtement lors du brasage, n'est pas 30 suffisante; par conséquent l'adhésion entre le parement en tôle métallique 1, 1' et l'âme 4 est insuffisante, et la tôle sandwich 2 risque de se délaminer. En revanche revêtir le parement d'un revêtement d'une épaisseur supérieure à 350 pm représente un surcot, et de surcroît cela n'améliore pas l'adhésion entre l'âme 4 et les parements 1, 1'. De préférence, l'épaisseur du revêtement métallique est comprise entre 5 20 et 80 pm. En effet, à ce niveau d'épaisseur, l'adhésion entre les parements 1, 1' et l'âme 4 est suffisante pour que la tôle sandwich 2 ne se délamine pas, même après une opération de formage sévère, comme par exemple le pliage. Pour fabriquer la tôle sandwich 2 on procède comme suit: - on intercale l'âme métallique 4 entre deux parements en tôles métalliques 10 1, 1' préalablement revêtues sur au moins de leur face, de telle sorte que la face revêtue des parements 1, 1' soit en regard de l'âme 4, - on chauffe l'ensemble formé par les deux parements en tôle métallique 1, 1' entre lesquels est intercalée l'âme métallique 4 à une température T comprise entre le point de fusion du revêtement métallique Tr moins 500C 15 et le point de fusion du revêtement métallique Tr plus 2000C, à une vitesse de chauffage de préférence supérieure ou égale à 300C/s, et pendant une durée de préférence inférieure à 15 s, de manière à faire fondre le matériau du revêtement métallique, et - on refroidit l'ensemble. En se ramollissant ou en fondant, le matériau du revêtement métallique brase le parement 1, 1' sur l'âme métallique 4 par imprégnation de la surface de l'âme métallique 4, ce qui assure une adhérence mécanique à l'ensemble parements 1, i'/âme 4. Dans le cas d'une âme 4 en laine, en tissé ou en tricot, le matériau métallique ramolli ou fondu imprègne les brins métalliques de 25 l'âme 4 situés en surface. Dans le cas o l'âme 4 est constituée d'une plaque métallique perforée, une partie du matériau métallique ramolli ou fondu s'écoule au bord des trous de la plaque et favorise l'adhérence entre les parements et l'âme. Si on chauffe l'ensemble formé par les deux parements 1, 1' et l'âme 4 à 30 une température T inférieure au point de fusion du revêtement métallique Tr moins 500C, le matériau du revêtement ne ramollit pas suffisamment et n'imprègne pas le matériau de l'âme 4. A ce niveau de température, le brasage entre le parement 1, l' et l'âme 4 est impossible et on ne peut pas former la tôle sandwich 2. Si on chauffe l'ensemble à une température T supérieure au point de fusion du revêtement métallique Tr plus 2000C, alors on risque de porter le 5 matériau du revêtement à l'ébullition. Une partie du matériau de revêtement s'échappe hors de la tôle sandwich 2 en s'égouttant sur les bords libres des parements, ce qui rend le revêtement non uniforme et par conséquent empêche une bonne solidarisation du parement 1, 1' sur l'âme 4. En chauffant l'ensemble à une température T comprise entre le point de 10 fusion du revêtement plus 500C et le point de fusion du matériau plus 100'C, on assure une bonne fusion du matériau du revêtement métallique, et on obtient une très bonne adhésion de l'âme 4 sur les parements 1, 1' sans risque de délamination ultérieure, et sans risque de voir le matériau de revêtement s'échapper. Si la vitesse de chauffage est inférieure à 300C/s, il faut pour obtenir un ramollissement ou une fusion complète du matériau du revêtement maintenir la température de chauffage Tr pendant une durée supérieure à 15 s, ce qui est pénalisant pour la productivité. Lorsque la durée du chauffage est supérieure à 15 s et lorsque l'âme 20 métallique est composée de laine, de tissé ou tricot, de mousse ou d'éponge, alors l'âme commence à absorber une partie du matériau du revêtement, ce qui dégrade l'adhérence entre l'âme 4 et les parements 1, 1'. Lorsque la durée du chauffage est supérieure à 15 s et lorsque l'âme est une tôle métallique perforée, le matériau du revêtement commence à 25 migrer dans les trous de la tôle perforée, et dans ce cas également l'adhérence entre l'âme 4 et les parements 1, 1' est dégradée. De préférence la durée du chauffage est inférieure à 3 s. Pour chauffer l'ensemble formé par les parements 1, 1' et l'âme 4, et par suite faire ramollir ou fondre le revêtement métallique revêtant les parements 30 1, 1', on place de part et d'autre de l'ensemble, et sur toute sa largeur, au moins un élément chauffant, comme par exemple un inducteur. Selon un autre mode de réalisation, l'ensemble formé par les parements 1, 1' et l'âme 4 est chauffé par calandrage entre deux cylindres chauffés. Pour améliorer l'adhérence entre les parements 1, 1' et l'âme 4, on applique une pression sur la tôle sandwich 2 en ajustant la pression de manière à ne pas détériorer la structure de l'âme 4, et à ne pas déformer les parements 1, 1'. La pression appliquée sur la tôle sandwich 2 doit être 5 suffisamment faible pour que par exemple la laine métallique ou le tricot métallique ne n'écrase pas et conserve ainsi l'intégrité de ses caractéristiques mécaniques. Cette pression peut être appliquée par les cylindres de calandrage, par projection d'un fluide de part et d'autre de l'ensemble parements 1, 1/âme 4, 10 ou encore en faisant défiler l'ensemble parements 1, I'/âme 4 sur un cylindre aimanté. Les modes de réalisation de la tôle sandwich 2 selon l'invention qui viennent d'être décrits ne sont pas limitatifs. En effet, plutôt que de revêtir chacun des parements en tôle métallique 1, 1' par un revêtement métallique, il 15 est tout à fait possible de revêtir l'âme 4 de ce revêtement métallique et de procéder ensuite au chauffage de l'ensemble formé de l'âme 4 intercalée entre les deux parements 1, 1'. La mise en forme de la tôle sandwich 2 selon l'invention est réalisée de préférence par emboutissage, pliage ou profilage. Lorsque l'âme 4 est 20 constituée d'un métal présentant une bonne ductilité, comme par exemple l'acier, la tôle sandwich 2 selon l'invention résiste à des conditions sévères d'emboutissage et/ou de pliage et/ou de profilage. Cela permet d'utiliser la tôle sandwich 2 selon l'invention pour réaliser des pièces de carrosserie automobile mises en forme, comme par exemple des capots, des portières ou 25 des tubes de ligne d'échappement. Ces pièces sont ensuite, notamment dans le cas des pièces visibles, peintes, puis traitées thermiquement. Préalablement à l'opération de mise en peinture, la tôle sandwich 2 peut subir un pré-traitement anticorrosion du type cataphorèse. L'application de la 30 peinture peut ensuite être appliquée par dépose de poudre (électrostatique, lit fluidisé... ), ou par projection ou enduction d'une peinture liquide en solution ou d'une nappe polymère fondue. Enfin, la tôle sandwich 2 est traitée à des températures supérieures à 1600C, de préférence supérieures à 1800C, températures qu'on atteint généralement lors des étapes de cuisson des prétraitements anti-corrosion ou de la cuisson de la peinture elle-même. Les tôles sandwich 2 obtenues selon ce procédé présentent par rapport aux tôles sandwich constituées d'une laine métallique soudée entre deux parements métalliques, les avantages suivants: - procédé de fabrication moins consommateur d'énergie, - pas de modification de la structure des parements en tôle métallique 1, 1' et de l'âme métallique 4. En effet, dans un mode de réalisation préféré de la tôle sandwich 2 selon l'invention, o les parements en tôle 1, 1' sont en 10 acier, le brasage du parement en acier sur l'âme métallique 4 n'est jamais effectué à une température supérieure à 700'C. Or, à ce niveau de température la microstructure de l'acier ne se modifie pas, et conserve toutes ses propriétés, par exemple un acier dual-phase conservera sa structure. Selon l'art antérieur, un soudage avec une température de 15 1 300'C fait fondre le parement en tôle d'acier (ainsi que l'âme métallique si elle est en acier par exemple) et lors du refroidissement l'acier risque de perdre sa structure et donc ses caractéristiques mécaniques. Par exemple un acier de type dual-phase chauffé à 13000C se transforme, lors de son refroidissement, en martensite qui est dure et cassante, et donc pas apte à 20 l'emboutissage. En outre, les tôles sandwich selon l'invention présentent par rapport aux tôles sandwich constituées d'une âme comprenant un polymère les avantages suivants: - excellente soudabilité sans rejet de composés organiques volatils, - excellente aptitude à la mise en forme par différentes techniques comme par exemple le pliage, l'emboutissage ou le profilage, sans risque de délamination, - excellente tenue aux températures élevées, notamment aux températures supérieures à 2000C, ce qui permet de traiter ces tôles sandwich par 30 cataphorèse, - excellente recyclabilité. Outre une tenue en température et une facilité de mise en forme, les tôles sandwich selon l'invention présentent les principaux avantages suivants: de bonnes performances mécaniques en terme de rigidité des tôles et des pièces réalisées par mise en forme de ces tôles, - de bonnes performances mécaniques des pièces formées notamment en fatigue et au choc, - un bon aspect de surface des tôles obtenues, même après mise en forme. REVENDICATIONS 1- Tôle sandwich (2), apte à une opération de formage et de soudage, et présentant une excellente tenue aux températures élevées, comprenant: deux parements en tôle métallique (1, 1') présentant un point de fusion Tp, et - une âme métallique (4) présentant un point de fusion Ta, Ta pouvant être égal ou différent de Tp, caractérisée en ce que l'âme (4) présente une densité inférieure à la densité 10 de chacun des parements (1, 1'), et en ce que l'âme (4) et chacun des parements (1, 1') sont liés entre eux au moyen d'un agent de liaison métallique (3, 3') présentant un point de fusion Tm inférieur à Ta et à Tp. 2- Tôle sandwich (2) selon la revendication 1, caractérisée en ce que i5 l'âme métallique (4) occupe entre 10 et 80% du volume séparant les deux parements en tôle métallique (1, 1'). 3- Tôle sandwich (2) selon la revendication 2, caractérisée en ce que l'âme métallique (4) occupe entre 20 et 60% du volume séparant les deux 20 parements en tôle métallique (1, 1'). 4- Tôle sandwich (2) selon l'une quelconque des revendications 1 à 3, caractérisée en ce que l'âme (4) est constituée d'une laine métallique, d'un tricot métallique, d'un tissé métallique, d'une mousse métallique, d'une éponge 25 métallique ou d'une plaque métallique perforée. 5- Tôle sandwich (2) selon l'une quelconque des revendications 1 à 4, caractérisée en ce que l'âme (4) est en acier. 6- Tôle sandwich (2) selon l'une quelconque des revendications 1 à 5, caractérisée en ce que les parements en tôle métallique (1, 1') sont en acier. 7- Tôle sandwich (2) selon l'une quelconque des revendications 5 ou 6, caractérisée en ce que les parements en tôle métallique (1, 1') et l'âme métallique (4) sont en acier, et l'agent de liaison métallique (3, 3') est choisi parmi l'étain et ses alliages, le zinc et ses alliages, et l'aluminium et ses alliages. 8- Procédé de fabrication d'une tôle sandwich (2), apte à une opération de formage et de soudage, et présentant une excellente tenue aux températures élevées, comprenant deux parements en tôle métallique (1, 1') io présentant un point de fusion Tp, liés par une âme métallique (4) présentant un point de fusion Ta, Ta pouvant être égal ou différent de Tp, caractérisé en ce que qu'il comprend les étapes consistant à: - intercaler l'âme métallique (4) entre les deux parements en tôle métallique (1, 1') préalablement revêtus sur au moins une de leur face par un revêtement métallique dont le point de fusion Tr est inférieur au point de fusion du parement en tôle métallique Tp et inférieur au point de fusion de l'âme métallique Ta, de telle sorte que la face revêtue de chacun des parements (1, 1') soit en regard de l'âme (4), - chauffer l'ensemble formé par les deux parements en tôle métallique (1, 1') 20 entre lesquels est intercalée l'âme métallique (4) à une température T comprise entre le point de fusion du revêtement métallique Tr moins 500C et le point de fusion du revêtement métallique Tr plus 200'C, dans des conditions de vitesse et de durée telles que l'âme adhère (4) à chacun des parements (1, 1'), et - refroidir l'ensemble. 9- Procédé selon la revendication 8, caractérisé en ce qu'entre les étapes de chauffage et de refroidissement, on applique une pression sur l'ensemble formé des parements en tôle métallique (1,1') et de l'âme 30 métallique (4), ladite pression étant ajustée de manière à ne pas détériorer la structure de l'âme métallique (4). 10- Procédé selon la revendication 8 et 9, caractérisé en qu'on chauffe l'ensemble formé des parements en tôle métallique (1,1') et de l'âme métallique (4) par induction. i1 - Procédé selon l'une quelconques des revendications 8 à 10, caractérisé en ce que l'épaisseur du revêtement métallique de chacun des parements en tôle métallique (1, 1') est comprise entre 5 et 350 pm. 12- Procédé selon la revendication 11, caractérisé en ce que l'épaisseur 10 du revêtement métallique de chacun des parements en tôle métallique (1, 1') est comprise entre 20 et 80 pm. 13- Procédé selon l'une quelconque des revendications 8 à 12, caractérisé en que la vitesse de chauffage de l'ensemble formé des parements 15 en tôle métallique (1, 1') et de l'âme métallique (4) est supérieure ou égale à 30'C/s. 14- Procédé selon l'une quelconques des revendications 8 à 13, caractérisé en que la durée de chauffage de l'ensemble formé des parements 20 en tôle métallique (1, 1') et de l'âme métallique (4) est inférieure à 15 s. 15- Procédé selon l'une quelconque des revendications 8 à 14, caractérisé en ce que le point de fusion du revêtement Tr est inférieur à 0,9 fois le point de fusion du parement en tôle métallique Tp et inférieur à 0,9 fois 25 le point de fusion de l'âme métallique Ta. 16- Procédé selon l'une quelconque des revendications 8 à 15, caractérisé en ce que préalablement à l'étape consistant à intercaler l'âme métallique (4) entre les deux parements en tôle métallique (1, 1'), on revêt au 30 moins une des faces de chacun des parements en tôle métallique (1, 1') par un revêtement métallique dont le point de fusion Tr est inférieur au point de fusion du parement en tôle métallique Tp et inférieur au point de fusion de l'âme métallique Ta. 17- Procédé selon l'une quelconque des revendications 16, caractérisé en ce qu'on procède au revêtement de l'au moins une face de chacun des parements en tôle métallique (1, 1') par trempé à chaud dans un bain de métal 5 liquide choisi parmi l'étain et ses alliages, le zinc et ses alliages, et l'aluminium et ses alliages. 18- Procédé selon l'une quelconques des revendications 8 à 17, caractérisé en ce que les parements en tôle métallique (1, 1') sont en acier. 19- Procédé selon l'une quelconques des revendications 8 à 18, caractérisé en la densité de l'âme métallique (4) est inférieure à la densité de chacun des parements en tôle métallique (1, 1') . 20 - Procédé selon la revendication 19, caractérisée en ce que l'âme (4) est constituée d'une laine métallique, d'un tricot métallique, d'un tissé métallique, d'une mousse métallique, d'une éponge métallique ou d'une plaque métallique perforée. 21 - Utilisation de la tôle sandwich (2) selon l'une des revendications 1 à 7 pour la réalisation de pièces de carrosserie automobile mises en forme, peintes, puis traitées thermiquement. 22- Pièce obtenue selon la revendication 21, caractérisée en qu'elle est 25 traitée thermiquement à plus de 1600C.